(57)【特許請求の範囲】
【請求項１】
入射光をホログラムにより回折分光して異なる波長の光を所定の空間的周期で所望の位置に出射するカラーフィルタの機能を有するホログラムカラーフィルタであって、
透光性基板上に形成された透光性ダイヤモンドライクカーボン（ＤＬＣ）膜を含み、このＤＬＣ膜には相対的に高屈折率の帯状領域と相対的に低屈折率の帯状領域とが交互に配置されていることを特徴とするホログラムカラーフィルタ。
【請求項２】
青色光領域内の波長４７０ｎｍから赤色光領域内の波長６３０ｎｍに至るまでの波長領域において、前記入射光に関する回折効率の変動が４０％以下であることを特徴とする請求項１に記載のホログラムカラーフィルタ。
【請求項３】
青色光領域内の波長４７０ｎｍから赤色光領域内の波長６３０ｎｍに至るまでの波長領域において、ｓ偏光とｐ偏光とに関して互いに３０％以上の回折効率差を生じ得ることを特徴とする請求項１に記載のホログラムカラーフィルタ。
【請求項４】
前記ＤＬＣ膜はマイクロレンズアレイと組み合わされており、前記ＤＬＣ膜において前記高屈折率帯状領域の幅および間隔が一定に設定されており、前記マイクロレンズアレイは前記空間的周期に対応した周期で配置された複数のマイクロレンズを含むことを特徴とする請求項１に記載のホログラムカラーフィルタ。
【請求項５】
前記高屈折率帯状領域の幅および間隔が前記空間的周期に対応して周期的に変化させられており、それによって分光機能とマイクロレンズアレイ機能とを兼ね備えていることを特徴とする請求項１に記載のホログラムカラーフィルタ。
【請求項６】
前記ＤＬＣ膜の複数を含み、これらのＤＬＣ膜は互いに異なる波長の光に対して回折効率のピークを有していることを特徴とする請求項１に記載のホログラムカラーフィルタ。
【請求項７】
前記複数のＤＬＣ膜は第１と第２のＤＬＣ膜を含み、前記第１ＤＬＣ膜は赤色の光に対して回折効率のピークを有し、前記第２ＤＬＣ膜は青色の光に対して回折効率のピークを有していることを特徴とする請求項６に記載のホログラムカラーフィルタ。
【請求項８】
前記低屈折率帯状領域から前記高屈折率帯状領域への境界領域において屈折率が多段階に変化させられていることを特徴とする請求項１に記載のホログラムカラーフィルタ。
【請求項９】
前記低屈折率帯状領域から前記高屈折率帯状領域への境界領域において屈折率が連続的に変化させられていることを特徴とする請求項１に記載のホログラムカラーフィルタ。
【請求項１０】
前記低屈折率帯状領域と前記高屈折率帯状領域との間の境界領域は前記ＤＬＣ膜の厚さ方向に対して傾斜させられていることを特徴とする請求項１に記載のホログラムカラーフィルタ。
【請求項１１】
請求項１のホログラムカラーフィルタを作製するための方法であって、前記ＤＬＣ膜はプラズマＣＶＤによって形成されることを特徴とするホログラムカラーフィルタの作製方法。
【請求項１２】
前記ＤＬＣ膜中において相対的に高い屈折率を有する領域は、そのＤＬＣ膜へ紫外光照射、Ｘ線照射、シンクロトロン放射光照射、イオン照射、および電子線照射のいずれかを行うことによって形成されることを特徴とする請求項１１に記載のホログラムカラーフィルタの作製方法。
【請求項１３】
前記ＤＬＣ膜中において相対的に高い屈折率を有する領域は、位相格子マスクを通過した２種の回折光の干渉によって得られる周期的な紫外光強度分布による露光によって形成されることを特徴とする請求項１２に記載のホログラムカラーフィルタの作製方法。
【請求項１４】
請求項１のホログラムカラーフィルタと組み合わされた液晶パネルを含み、前記空間的周期は前記液晶パネルに含まれる複数の画素の周期に対応していることを特徴とするカラー液晶表示装置。
【請求項１５】
各前記画素は赤色表示領域、緑色表示領域、および青色表示領域を含み、前記ホログラムカラーフィルタは前記入射光を赤色光、緑色光、および青色光に分光してそれぞれ前記赤色表示領域、前記緑色表示領域、および前記青色表示領域ヘ向けて出射することを特徴とする請求項１４に記載のカラー液晶表示装置。
【請求項１６】
白色光源からの光を赤色光、緑色光、および青色光に分光して前記ホログラムカラーフィルタへの入射光として与えるダイクロイックミラーをさらに含み、各前記画素は赤色表示領域、緑色表示領域、および青色表示領域を含み、前記ホログラムカラーフィルタは前記入射光の赤色光、緑色光、および青色光をそれぞれ前記赤色表示領域、前記緑色表示領域、および前記青色表示領域ヘ向けて出射することを特徴とする請求項１４に記載のカラー液晶表示装置。
【請求項１７】
光源として、メタルハライドランプ、超高圧水銀ランプ、冷陰極線管、キセノンランプ、発光ダイオード、およびレーザのいずれかを含むことを特徴とする請求項１４に記載のカラー液晶表示装置。
【請求項１８】
青色光、緑色光、および赤色光のそれぞれを放射する複数の発光ダイオードまたはレーザと、ＤＬＣ膜を含むホログラムカラーフィルタと、所定の空間的周期で配列された画素を含む液晶パネルとを含み、
前記ＤＬＣ膜内において、相対的に高屈折率の帯状領域と相対的に低屈折率の帯状領域とが交互に形成されており、前記高屈折率帯状領域の幅および間隔が前記画素の前記空間的周期に対応して周期的に変化させられていることを特徴とするカラー液晶表示装置。
【請求項１９】
請求項１８のカラー液晶表示装置を作製するための方法であって、前記ＤＬＣ膜中において相対的に高い屈折率を有する領域は、位相格子マスクを通過した２種の回折光の干渉によって得られる周期的な紫外光強度分布による露光によって形成されることを特徴とするカラー液晶表示装置の作製方法。
【発明の詳細な説明】
【技術分野】
【０００１】
本発明は、ホログラムカラーフィルタとそれを含むカラー液晶表示装置に関し、特に分光機能とマイクロレンズ機能の少なくとも一方を有するホログラムカラーフィルタとそれを含むカラー液晶表示装置の改善に関する。
【背景技術】
【０００２】
近年、種々のタイプのカラー液晶表示装置が実用化されている。それらのカラー液晶表示装置の一種として、カラー液晶プロジェクタがある。そして、多くのタイプのカラー液晶プロジェクタが、３枚の液晶パネルを含んでいる。すなわち、３枚の液晶パネルの各々が赤色（Ｒ）の光映像、緑色（Ｇ）の光映像、および青色（Ｂ）の光映像のいずれかを表示し、それら３色の光映像が光学システムによって合成されてスクリーン上にフルカラー映像として投射される。
【０００３】
このような３パネル型のカラー液晶プロジェクタは、高価な液晶パネルを３枚必要とするとともに、３色光の分離と合成のために多くの光学部品を必要とする。すなわち、３パネル型のカラー液晶プロジェクタは、高価でありかつ小型化することが困難である。
【０００４】
他方、単一パネル型のカラー液晶プロジェクタは、低コスト化と小型化が可能である。実用化された単一パネル型のカラー液晶プロジェクタの例として、日本ビクター（株）のリアプロジェクションテレビ（ＨＶ−Ｄ５０ＬＡ１）がある。
【０００５】
図９は、日本ビクター（株）のＨＶ−Ｄ５０ＬＡ１が採用している単一パネル型カラー液晶プロジェクタにおける光学的基本原理を模式的断面図で示している。このカラー液晶プロジェクタは、ガラス基板１の上面上に形成されたホログラム膜２のホログラムカラーフィルタを含んでいる。ガラス基板１の下面上には液晶層３が設けられ、その液晶層３の下面には反射型電極層４が設けられている。反射型電極層４はＲ、Ｇ、およびＢのそれぞれの光を反射するための反射型画素電極を含んでおり、一組のＲ、Ｇ、およびＢの反射型電極が一つの画素を構成している。図９において、複数のＲ電極が図面に直交する方向に整列されており、同様に複数のＧ電極および複数のＢ電極のそれぞれも図面に直交する方向に整列されている。なお、ガラス基板１と液晶層３との間には、Ｒ、Ｇ、およびＢの電極に対向して透明電極（図示せず）が設けられている。
【０００６】
図９のカラー液晶プロジェクタにおいて、光源（図示せず）からの白色光Ｗが所定の入射角でホログラム膜２に照射される。ホログラム膜２は、回折作用によって、白色光Ｗを赤色Ｒ、緑色Ｇ、および青色Ｂの光に波長分離（分光）するとともに、それらの光を対応するＲ電極、Ｇ電極、およびＢ電極上に集光するマイクロレンズアレイとしての機能を併有している。そして、Ｒ電極、Ｇ電極、およびＢ電極のそれぞれによって反射された赤色Ｒ、緑色Ｇ、および青Ｂの光は、ホログラム膜２の回折条件からずれていてその膜を透過し、投射レンズ（図示せず）によってスクリーン上に投影される。
【０００７】
図１０は、分光機能とマイクロレンズアレイ機能とを併有するホログラム（回折格子）の一例を示す模式的平面図である。この回折格子は、ガラス基板１１上に形成された格子パターンを含んでいる。その格子パターンは互いに平行な複数の帯状領域１２を含み、それらの帯状領域１２は例えば金属クロム（Ｃｒ）膜で形成することができる。もちろんＣｒ膜１２は非透光性であって、光は複数の帯状Ｃｒ膜１２の間のみを透過する。
【０００８】
すなわち、複数の平行な帯状Ｃｒ膜領域１２が回折格子として作用し、光は帯状Ｃｒ膜１２の長手方向に直交する方向に回折される。その際に、周知のように回折角には波長依存性があるので、Ｒ、Ｇ、およびＢの光は互いに異なる回折角で回折されることになり、白色光Ｗをカラー分離することできる。
【０００９】
さらに、図１０の回折格子において特徴的なことは、帯状Ｃｒ膜領域１２の幅と間隔が周期的に変化させられていることである。これは、回折格子にマイクロレンズアレイ作用を生じさせるためである。すなわち、波長が同じである場合に、周知のように回折格子の間隔が小さくなるにしたがって回折角が大きくなるので、回折格子の間隔を徐々に変化させることによってレンズ作用を生じさせることができるのである。
【００１０】
なお、図１０の回折格子においては、前述のように光は帯状Ｃｒ膜１２の長手方向に直交する方向のみに回折されるので、レンズ作用もその方向のみにおいて生じ、すなわち線状のフォーカスを有する柱状レンズのように作用する。ただし、望まれる場合には、周知のフレネルゾーンプレートに類似の回折格子を利用することによって、点状のフォーカスを有する円形状レンズまたは正方形状レンズの作用を生じさせ得ることは言うまでもない。
【００１１】
図１０の回折格子は互いに平行な複数の柱状マイクロレンズを含んでいるかのように作用し、矢印１３で示された領域が一つの柱状マイクロレンズとして作用する。一つの柱状マイクロレンズ領域１３内では、右側に比べて左側において帯状Ｃｒ膜１２の幅と間隔が減少させられている。すなわち、図１０の回折格子においては、帯状Ｃｒ膜１２の幅と間隔が、柱状マイクロレンズ領域１３ごとに周期的に変化させられている。
【００１２】
ところで、図９のカラー液晶プロジェクタにおけるホログラム膜２の代わりに図１０のような回折格子をそのまま適用した場合、帯状Ｃｒ膜１２は光を透過しないので、光源からの白色光Ｗの利用効率が低くなる。また、図１０の回折格子においては、帯状Ｃｒ膜領域１２のピッチが非常に小さい。例えば領域１３内の中央部において、そのピッチは約０．５μｍ以下である。したがって、図１０のような回折格子は電子ビーム描画を利用して作製しなければならず、工業的量産には適していない。
【００１３】
そこで、図９のカラー液晶プロジェクタにおいては、マスタ回折格子を介して光がガラス基板上のフォトポリマ膜へ照射され、その光照射されたフォトポリマ膜を熱処理することによってホログラム膜２が作製される。その際に、強度の高い光照射を受けた領域ほど屈折率ｎが高まる。すなわち、フォトポリマからなるホログラム膜２においては、屈折率ｎが変調されており、屈折率変調型の回折格子として作用する。
【００１４】
図１１は、特許文献１の特開平１０−９６８０７号公報に開示されたカラー液晶表示装置を示す模式的断面図である。このカラー液晶表示装置は、周知の光透過型液晶パネル４０を含んでいる。液晶パネル４０は、液晶表示層４１とブラックマトリックス４２を含んでいる。液晶表示層４１は複数の画素を含み、各画素は一組の赤色表示領域Ｒ、緑色表示領域Ｇ、および青色表示領域Ｂを含んでいる。各色表示領域の境界は、ブラックマトリックス４２によって覆われている。
【００１５】
液晶パネル４０の背面側には、ホログラムカラーフィルタ５０が配置されている。このホログラムカラーフィルタ５０は、ホログラム板５１と複数のマイクロレンズ５２のアレイとを含んでいる。各マイクロレンズ５２は、液晶パネル４０中の画素の周期に対応する周期でアレイ状に配置されている。また、ホログラム板５１は、回折格子の作用をする平行で一様な溝を含む石英ガラス板で形成されている。
【００１６】
図１１のカラー液晶表示装置においてバックライト６０をホログラムカラーフィルタ５０に入射させれば、その光は波長に依存して異なる角度で回折され、ホログラム板５１の射出側において赤色光６１、緑色光６２、および青色光６３に分光されて現れる。これらの分光された光は、ホログラム板５１に隣接して配置されたマイクロレンズ５２によって、その焦点面に波長毎に分離されて集光させられる。すなわち、赤色光６１は画素中の赤色表示領域Ｒに、緑色光６２は緑色表示領域Ｇに、そして青色光は青色表示領域Ｂにそれぞれ回折集光するように、カラーフィルタ５０が構成配置される。これによって、それぞれの色成分の光はブラック・マトリックス４２でほとんど減衰されずに各液晶セルを通過し、その液晶セルの色表示を行うことができる。
【００１７】
このようなカラー液晶表示装置においては、ホログラム板５１として、集光性を有しなくて回折効率の波長依存性が少ない透過型ホログラム板を用いるので、ホログラム板５１をマイクロレンズ５２の配列周期と位置合わせする必要がない。また、各色表示領域ごとに対応して１個のマイクロレンズを配置する場合に比べて、画素ごとに対応して１個のマイクロレンズ５２を配置するのでその配列周期が３倍になり、マイクロレンズアレイが作りやすくかつ整列させやすくなる。
【００１８】
図１２は、非特許文献１のITE Technical Report Vol.20, 1996, pp.69-72に開示されたホログラムカラーフィルタを模式的に図解する断面図である。このホログラムカラーフィルタは、赤色光、緑色光、および青色光における強度バランスを改善するために、２つのホログラム膜７１、７２を含んでいる。
【００１９】
一般に、ホログラム膜においては、そのホログラム膜によって最も回折されやすい光の波長が存在する。すなわち、ホログラム膜は特定波長の光に対して最も高い回折効率を有し、その特定波長からの波長差が大きくなるにしたがって回折効率が低下する傾向にある。特に、屈折率変調型のホログラム膜中の屈折率差Δｎが小さい場合に、このような回折効率の波長依存性が顕著になる傾向にある。たとえば、フォトポリマのホログラム膜におけるように屈折率差がΔｎ＝０．０４以下に小さい場合には、回折効率の波長依存性が小さなホログラム膜を得ることが困難である。
【００２０】
したがって、ホログラム膜によって白色光から赤色光、緑色光、および青色光を分光する場合、そのホログラム膜は、赤色光、緑色光、および青色光のうちで中間の波長域に相当する緑色光において最も高い回折効率が得られるように設計される。このように設計されたホログラム膜は緑色光に比べて赤色光と青色光に対して低い回折効率を有し、そのホログラム膜によって分光された赤色光と青色光は緑色光に比べて低い強度を有することになる。したがって、それらの分光された赤色光、緑色光、および青色光を再合成して白色光を得ようとしても、その合成光は緑色がかった白色光になる傾向にある。
【００２１】
また、カラー液晶表示装置のバックライトとして利用されるメタルハライドランプや超高圧水銀ランプは、緑色光の波長範囲内に強い輝線を含んでいる。したがって、緑色光に対して最も高い回折効率が得られるように設計されたホログラム膜によってメタルハライドランプや超高圧水銀ランプからの光を分光すれば、分光された赤色光、緑色光、および青色光の中で緑色光の強度がより顕著になる傾向にある。
【００２２】
図１２のホログラムカラーフィルタは、このような波長に依存する回折効率の不均一性の問題を改善してカラー液晶表示装置の色バランスを改善するために、２つのホログラム膜７１、７２を含んでいる。第１のホログラム膜７１は或る特定波長λの光に対してη1の回折効率を有し、第２のホログラム膜７２はその波長λの光に対してη2の回折効率を有している。ここで、入射光の全てが回折される場合に回折効率１とし、入射光の全てが回折されずに透過する場合に回折効率０とする。
【００２３】
特定波長λを有する強度１の入射光が第１ホログラム膜７１を通過すれば、その透過光と回折光との強度比率は（１−η1）：η1となる。第１ホログラム膜７１を通過した透過光が第２ホログラム膜７２を通過すれば、透過光（元の入射光の方向に平行）とその回折光（第１ホログラム膜７１による回折方向に平行）との強度比率は（１−η1）（１−η2）：η2（１−η1）となる。第１ホログラム膜７１を通過した回折光が第２ホログラム膜７２を通過すれば、その回折光（元の入射光の方向に平行）と透過光（第１ホログラム膜７１による回折方向に平行）との強度比率はη1η2：η1（１−η2）となる。したがって、２枚のホログラム膜７１、７２を通過した回折方向の光の強度は、η2（１−η1）＋η1（１−η2）＝η1＋η2−２η1η2となる。
【００２４】
図１３は、図１２に示されているような２枚のホログラム膜を含むホログラムカラーフィルタに関する計算機シミュレーション結果の一例を示している。すなわち、図１３のグラフにおいて、横軸は光の波長（ｎｍ）を表し、縦軸はホログラム膜の回折効率を表している。
【００２５】
曲線ａは、単一のホログラム膜からなるホログラムカラーフィルタの回折効率の一例を示している。この単一のホログラム膜ａは、赤色光と青色光との中間の波長に相当する緑色光において回折効率が最大になるように設計されている。したがって、白色光がホログラム膜ａによって分光された後においては、緑色光に比べて赤色光と青色光の強度が低くなる傾向にある。
【００２６】
他方、ホログラム膜ｂは赤色光において回折効率が最大になるように設計されており、ホログラム膜ｃは青色光において回折効率が最大になるように設計されている。そして、これらの２枚のホログラム膜ｂ、ｃを含むホログラムカラーフィルタは、曲線ｄで示されているような合成回折効率を有することになる。すなわち、ホログラムカラーフィルタｄは緑色光に比べて赤色光と青色光において高い回折効率を有しており、回折効率の２つのピークを有することから２ピークホログラムカラーフィルタと称されることもある。
【００２７】
図１４は、特許文献２の特開２０００−２３５１７９号公報に開示されたカラー液晶プロジェクタを示す模式的断面図である。このカラー液晶表示装置は、白色光源８１、３枚のダイクロイックミラー８２、ガラス基板８３、フォトポリマからなるホログラムレンズ層８４、薄板ガラス層８５、透明電極８６、液晶層８７、画素電極８８、アクティブマトリックス駆動回路８９、および投射レンズ９０を含んでいる。
【００２８】
図１４のカラー液晶プロジェクタにおいては、白色光源８１から放射された白色光が３枚のダイクロイックミラー８２によってＲ、Ｇ、およびＢの三原色光に分光される。分光されたＲ光、Ｇ光、およびＢ光は、それぞれが最も高い回折効率で集光されるように、互いに異なる入射角でホログラムレンズ層８４へ投射される。
【特許文献１】特開平１０−９６８０７号公報
【特許文献２】特開２０００−２３５１７９号公報
【非特許文献１】ITE Technical Report Vol.20, 1996, pp.69-72
【発明の開示】
【発明が解決しようとする課題】
【００２９】
上述のようなフォトポリマからなるホログラム膜においては、光照射によって高めることができる屈折率差Δｎは約０．０４程度までである。周知のように、屈折率変調型回折格子においては、屈折率差Δｎが大きいほど回折効率（光の利用効率）を高めることができる。また、屈折率差Δｎが大きいほど、回折効率の波長依存性を小さくすることができる。ここで、約０．０４程度の屈折率差Δｎは十分とはいえず、フォトポリマのホログラム膜の回折効率を高めることは困難である。
【００３０】
また、近年ではカラー液晶プロジェクタの高輝度化が求められており、それに伴ってプロジェクタに含まれる光学部品には８０〜１００℃程度以上の耐熱性が求められる。しかし、フォトポリマの耐熱性は十分とはいえず、室温と１００℃程度の温度との間における繰り返し熱履歴が与えられれば、フォトポリマのホログラム膜自体が劣化したりガラス基板から剥離したりする恐れがある。
【００３１】
さらに、特許文献１に開示されているように複数の微細な溝を有するシリカガラスのホログラム板は、１枚ごとに電子リソグラフィとエッチングを行って作製しなければならず、工業的大量生産に適していない。
【００３２】
かかる先行技術における状況に鑑み、本発明は、分光機能とマイクロレンズ機能の少なくとも一方を有するホログラムカラーフィルタにおける光の利用効率と耐熱性を改善することを目的とし、ひいては高輝度で色バランスも改善されたカラー液晶表示装置を提供することをも目的としている。
【課題を解決するための手段】
【００３３】
本発明の一つの態様によれば、入射光をホログラムにより回折分光して異なる波長の光を所定の空間的周期で所望の位置に出射するカラーフィルタの機能を有するホログラムカラーフィルタは、透光性基板上に形成された透光性ダイヤモンドライクカーボン（ＤＬＣ）膜を含み、このＤＬＣ膜には相対的に高屈折率の帯状領域と相対的に低屈折率の帯状領域とが交互に配置されていることを特徴としている。
【００３４】
そのＤＬＣ膜を含むホログラムカラーフィルタでは、青色光領域内の波長４７０ｎｍから赤色光領域内の波長６３０ｎｍに至るまでの波長領域において、入射光に関する回折効率の変動が４０％以下であり得る。また、そのホログラムカラーフィルタでは、青色光領域内の波長４７０ｎｍから赤色光領域内の波長６３０ｎｍに至るまでの波長領域において、ｓ偏光とｐ偏光とに関して互いに３０％以上の回折効率差を生じ得る。
【００３５】
なお、そのＤＬＣ膜はマイクロレンズアレイと組み合わされてもよく、その場合にはＤＬＣ膜において高屈折率帯状領域の幅および間隔が一定に設定され、マイクロレンズアレイは所定の空間的周期に対応した周期で配置された複数のマイクロレンズを含むことができる。
【００３６】
また、ＤＬＣ膜は高屈折率帯状領域の幅および間隔が所定の空間的周期に対応して周期的に変化させられてもよく、それによってホログラムカラーフィルタは分光機能とマイクロレンズアレイ機能とを兼ね備えることができる。
【００３７】
さらに、ホログラムカラーフィルタは複数のＤＬＣ膜を含んでいてもよく、これらのＤＬＣ膜は互いに異なる波長の光に対して回折効率のピークを有していることが好ましい。この場合に、ホログラムカラーフィルタは第１と第２のＤＬＣ膜を含み、第１ＤＬＣ膜は赤色の光に対して回折効率のピークを有し、第２ＤＬＣ膜は青色の光に対して回折効率のピークを有していることが好ましい。
【００３８】
ＤＬＣ膜における低屈折率帯状領域から高屈折率帯状領域への境界領域においては、屈折率が多段階に変化させられていることが好ましい。また、ＤＬＣ膜の低屈折率帯状領域から高屈折率帯状領域への境界領域において、屈折率が連続的に変化させられていることがさらに好ましい。
【００３９】
上述のようなホログラムカラーフィルタを作製するための方法においては、ＤＬＣ膜はプラズマＣＶＤによって好ましく形成され得る。また、ＤＬＣ膜中において相対的に高い屈折率を有する領域は、そのＤＬＣ膜へ紫外光照射、Ｘ線照射、シンクロトロン放射光照射、イオン照射、および電子線照射のいずれかを行うことによって形成され得る。ＤＬＣ膜中において相対的に高い屈折率を有する領域は、位相格子マスクを通過した２種の回折光の干渉によって得られる周期的な紫外光強度分布による露光によっても形成される得る。
【００４０】
本発明の他の態様によれば、カラー液晶表示装置は上述のようなホログラムカラーフィルタと組み合わされた液晶パネルを含み、そのホログラムカラーフィルタのカラーフィルタ機能における空間的周期は液晶パネルに含まれる複数の画素の周期に対応していることを特徴としている。すなわち、各画素は赤色表示領域、緑色表示領域、および青色表示領域を含み、ホログラムカラーフィルタは入射光を赤色光、緑色光、および青色光に分光してそれぞれ赤色表示領域、緑色表示領域、および青色表示領域ヘ向けて出射する。カラー液晶表示装置の光源としては、メタルハライドランプ、超高圧水銀ランプ、冷陰極線管、キセノンランプ、発光ダイオード（ＬＥＤ）、半導体レーザ（ＬＤ）、Ａｒレーザ、Ｈｅ−Ｎｅレーザ、ＹＡＧレーザなどを含むことができる。
【００４１】
本発明のさらに他の態様によれば、カラー液晶表示装置は青色光、緑色光、および赤色光のそれぞれを放射する複数の半導体発光素子と、マイクロレンズアレイ機能を有するＤＬＣ膜を含くむホログラムカラーフィルタと、所定の空間的周期で配列された画素を含む液晶パネルとを含み、そのＤＬＣ膜内において相対的に高屈折率の帯状領域と相対的に低屈折率の帯状領域とが交互に形成されており、高屈折率帯状領域の幅および間隔が画素の空間的周期に対応して周期的に変化させられていることを特徴としている。
【００４２】
このカラー液晶表示装置を作製するための方法では、ＤＬＣ膜中において相対的に高い屈折率を有する領域は、位相格子マスクを通過した２種の回折光の干渉によって得られる周期的な紫外光強度分布による露光によって形成されることが好ましい。
【発明の効果】
【００４３】
本発明においては、大きな屈折率変化を生じ得てかつ優れた耐熱性を有するＤＬＣ膜を利用して、分光機能とマイクロレンズ機能の少なくとも一方を有するホログラムカラーフィルタが作製されるので、そのホログラムカラーフィルタの光利用効率を高めることができかつその耐熱性を著しく改善することができる。そして、そのように改善されたホログラムカラーフィルタを用いることによって、高輝度で色バランスも改善されたカラー液晶表示装置を提供することが可能になる。
【発明を実施するための最良の形態】
【００４４】
まず、本願発明をなすに際して、本発明者らは、透光性ＤＬＣ膜にエネルギビームを照射することによってその屈折率を高めることができることを確認している。そのようなＤＬＣ膜は、ガラス基板、ポリマ基板その他の種々の透光性基板上にプラズマＣＶＤ（化学気相堆積）によって形成することができる。そのようなプラズマＣＶＤによって得られる透光性ＤＬＣ膜は、通常は１．５５程度の屈折率を有している。
【００４５】
ＤＬＣ膜の屈折率を高めるためのエネルギビームとしては、イオンビーム、シンクロトロン放射（ＳＲ）光、電子ビームなどを用いることができる。例えば、Ｈｅイオンを８００ｋｅＶの加速電圧の下で５×１０17／ｃｍ2のドース量で注入することによって、屈折率変化量をΔｎ＝０．６５程度まで高めることができる。なお、Ｈ、Ｌｉ、Ｂ、Ｃなどのイオンの注入によっても、同様に屈折率を変調させることができる。また、０．１〜１３０ｎｍのスペクトルを有するＳＲ光を照射することによっても、屈折率変化量を最大でΔｎ＝０．６５程度まで高めることができる。さらに、ＵＶ光照射では、例えば波長２４８ｎｍのＫｒＦエキシマレーザ光をパルス当たり１６０μＷ／ｍｍ2の照射密度にて１００Ｈｚの周期でパルス照射すれば、屈折率変化量をΔｎ＝０．２２程度まで高めることができる。なお、ＡｒＦ（１９３ｎｍ）、ＸｅＣｌ（３０８ｎｍ）、ＸｅＦ（３５１ｎｍ）などのエキシマレーザ光やＡｒレーザ光（４８８ｎｍ）の照射によっても、同様に屈折率を変調させることができる。これらの、ＤＬＣ膜のエネルギビーム照射による屈折率変化量は、従来のフォトポリマ膜の光照射による屈折率変化量（Δｎ＝０．０４程度以下）に比べて桁違いに大きいことが分かる。
【００４６】
図１では、本発明の一実施形態においてＤＬＣ膜を用いてホログラム膜を作製する方法が、模式的な断面図で図解されている。そのようなＤＬＣのホログラム膜は、図９のカラー液晶プロジェクタにおけるフォトポリマのホログラム膜２、図１１におけるカラー液晶表示装置におけるシリカガラスのホログラム板５１、図１２におけるフォトポリマのホログラム膜７１、７２、および図１４のカラー液晶プロジェクタにおけるフォトポリマのホログラム膜８４のいずれかの代わりに好ましく使用し得るものである。
【００４７】
図１のＤＬＣホログラム膜の作製方法においては、例えばシリカ（ＳｉＯ2）ガラス基板２１上にプラズマＣＶＤによってＤＬＣ膜２２が形成される。そして、シリカガラス基板２３ａ上に形成されたマスク２４ａがそのＤＬＣ膜２２上に重ねられる。マスク２４ａは種々の材料で形成され得るが、金（Ａｕ）膜がより好ましく用いられ得る。なぜならば、金は高精度に加工しやすく、エネルギビームの遮蔽性にも優れ、酸化や腐食による問題を生じることもないからである。この金マスク２４ａは、たとえば以下のようにして作製され得る。
【００４８】
まず、周知のスパッタリング法またはＥＢ（電子ビーム）蒸着法によって、ガラス基板上に厚さ約０．５μｍの金膜が堆積され、その上にレジスト層が塗布される。このレジスト層は、ステッパ露光を利用してパターン化される。そのレジストパターンを介してドライエッチングすることによって、金膜がパターン化される。そして、レジストパターンを除去することによって、金マスクパターンが得られる。
【００４９】
これに代わり得る他の方法においては、まずスパッタリング法またはＥＢ蒸着法によって、ガラス基板上に約５０ｎｍ以下の厚さのＮｉ導電層が堆積され、その上にレジストパターンが形成される。このレジストパターンを介してＮｉ層上に厚さ約０．５μｍの金膜を電気めっきによって堆積してレジストを除去することによって、金マスクが形成され得る。
【００５０】
以上のいずれの方法で形成される金マスクも、ホログラム作用のための回折格子パターンに対応したパターンを有している。なお、図１においては、図面の簡略化と明瞭化のために、帯状金膜２４ａの幅と間隔は一定にして示されている。
【００５１】
図１に示されているように、金膜のマスク２４ａがＤＬＣ膜２２上に重ねられた状態で、上方からＵＶ光２５ａがＤＬＣ膜２２に照射される。その結果、ＤＬＣ膜２２中で、金マスク２４ａによって覆われてＵＶ光２５ａの照射を受けなかった領域は屈折率の変化を生じなくて、プラズマＣＶＤによって堆積されたままの屈折率ｎ1を維持している。他方、ＤＬＣ膜２２中で、金マスク２４ａによって覆われていなくてＵＶ光２５ａの照射を受けた領域は屈折率変化を生じて、その屈折率がｎ2へ高められる。ＵＶ光照射後には、シリカガラス基板２３ａと金マスク２４ａをＤＬＣホログラム膜２２から取り外す。こうして得られたＤＬＣホログラム膜２２は、ｎ1とｎ2との２値の屈折率を含んでおり、２レベルの屈折率変調型回折格子として作用する。
【００５２】
ここで、図１のＤＬＣホログラム膜２２と図１０の回折格子とを比較すれば、図１０の回折格子においてはＣｒ膜１２によって遮蔽された光は回折光として利用することができなくて光の利用効率が低くなるのに対して、図１のＤＬＣホログラム膜２２においては低屈折率ｎ1と高屈折率ｎ2のいずれの領域を通過する光も回折光として利用することができて光の利用効率が高くなる。
【００５３】
他方、図９、図１２、および図１４におけるフォトポリマのホログラム膜２、７１、７２、８４は、図１のＤＬＣホログラム膜２２に類似して、低屈折率領域と高屈折率領域とを含む屈折率変調型回折格子として作用する。したがって、フォトポリマのホログラム膜においても、低屈折率と高屈折率のいずれの領域を通過する光も回折光として利用することができる。しかし、前述のようにフォトポリマ膜の光照射によって実現し得る屈折率差Δｎはせいぜい０．０４程度であるのに対して、ＤＬＣ膜のＵＶ光照射によって実現し得る屈折率差Δｎは０．２程度に達し得る。したがって、図１のＤＬＣホログラム膜２２においては、フォトポリマのホログラム膜に比べて遥かに高い回折効率を実現することができ、光の利用効率を高めることができる。また、屈折率差Δｎを大きくし得るＤＬＣホログラム膜においては、回折効率の波長依存性を小さくすることができる。
【００５４】
図２では、本発明の他の実施形態においてＤＬＣ膜を用いてホログラム膜を作製する方法が、模式的な断面図で図解されている。この図２においては、図１と同様な方法で形成されたｎ1とｎ2との２レベルの屈折率変調を含むＤＬＣホログラム膜２２上に、シリカガラス基板２３ａ上の第２の金マスク２４ｂがさらに重ねられる。そして、その状態において再度のＵＶ光照射２５ｂが行われる。
【００５５】
このとき、第２の金マスク２４ｂは、図１の過程で形成されたＤＬＣホログラム膜中の高屈折率ｎ2の領域内の選択された領域のみにＵＶ光を照射するための開口を有している。したがって、ＵＶ光２５ｂの照射後においては、比較的高い屈折率ｎ2の領域内の選択された領域の屈折率がさらに高いｎ3に高められる。すなわち、図２において作製されたＤＬＣホログラム膜２２は、ｎ1、ｎ2、およびｎ3の３レベルの屈折率変調を含む回折格子として作用する。
【００５６】
このように、部分的に修正されたパターンを有するマスクを順次用いながらＤＬＣ膜にＵＶ光照射を繰り返して行うことによって、所望の多レベルの屈折率変調を含むＤＬＣホログラム膜を得ることができる。そして、周知のように２レベルの屈折率変調型回折格子に比べて多レベルの屈折率変調型回折格子は高い回折効率を生じ得るので、光の利用効率がさらに改善され得る。
【００５７】
図３では、本発明のさらに他の実施形態においてＤＬＣ膜を用いてホログラム膜を作製する方法が、模式的な断面図で図解されている。この作製方法においては、シリカガラス基板（図示せず）上のＤＬＣ膜２２上に金マスク３４が形成される。この金マスク２４ａも電子ビーム描画で形成することができ、所定のホログラム（回折格子）パターンを有している。なお、図３においても、図面の簡略化と明瞭化のために、帯状金膜３４の幅と間隔は一定にして示されている。
【００５８】
ここで、帯状金膜３４に特徴的なことは、その上面が半円柱状面に形成されていることである。このような半円柱状面は、例えばエッチングまたはナノインプリント（型転写）にて形成することができる。
【００５９】
そのように形成された金マスク３４を介して、例えばＨｅのイオン３５がＤＬＣ膜２２に照射される。このとき、各帯状金膜３４が半円柱状の上面を有しているので、各帯状金膜３４の側面近傍では一部のＨｅイオンがそのマスクを透過することができ、その透過ＨｅイオンがＤＬＣ膜２２内に侵入し得る。その結果、図３のＤＬＣ膜２２中においては、低屈折率領域２２ａと高屈折率領域２２ｂとの界面近傍において、屈折率が連続的に変化することになる。なお、イオンビーム照射によってＤＬＣ膜の屈折率を変調した後に、金用のシアン系エッチング液に室温で数分程度浸漬することによって、金マスク３４が溶解除去され得る。
【００６０】
前述のように、多レベルの屈折率変調型回折格子においては、そのレベル数を高めるほど回折効率が改善される。そして、屈折率が連続的に変化させられている屈折率変調型回折格子は、屈折率変調レベルを無限大にしたことに相当している。すなわち、図３において得られるＤＬＣホログラム膜は、図２の場合に比べて、さらに改善された回折効率を有し、光の利用効率をさらに改善することができる。
【００６１】
図４では、本発明のさらに他の実施形態においてＤＬＣ膜を用いてホログラム膜を作製する方法が、模式的な断面図で図解されている。この作製方法においては、たとえば厚さ１００μｍのスペーサ２６を介して、ガラス製のレリーフ型位相格子マスク（回折格子）２４ｃがＤＬＣ膜２２に対して近接配置される。この状態で、たとえばＫｒＦレーザ光（波長２４８ｎｍ）２５ｃを１６ｍｗ／ｍｍ2のエネルギ密度で１時間照射することによって、ホログラム膜を作製することができる。このとき、位相格子マスク２４ｃからの＋１次回折光と−１次回折光との干渉光に露光される領域２２ｂの屈折率が高められる。他方、その干渉光よって露光されない領域２２ａの屈折率は、成膜されたままの状態に維持される。
【００６２】
この場合、＋１次回折光と−１次回折光との干渉光は、レリーフ型位相格子マスク２４ｃの凹凸周期の１／２の周期で現れる。したがって、ＤＬＣ膜中の所望の高屈折率領域２２ｂの周期に比べて２倍の凹凸周期で形成されたレリーフ型位相格子マスク２４ｃを用いることができる。また、高屈折率領域２２ｂの幅の中央おけるほど、干渉光の強度が高くなる。したがって、図３の場合に類似して、図４のＤＬＣ膜２２においても、低屈折率領域２２ａと高屈折率領域２２ｂとの界面近傍において屈折率が連続的に変化し、高い回折効率を得ることができる。なお、望まれる場合には、レリーフ型位相格子マスク２４ｃの代わりに、クロム膜、酸化クロム膜、アルミ膜などをパターニングして得られる振幅型位相格子マスクを用いることもできる。
【００６３】
また、図１から図４におけるＤＬＣホログラム膜の作製方法では高屈折率領域と低屈折率領域との間の境界領域が膜厚方向に平行な場合が例示されているが、望まれる場合には、その境界領域を膜厚方向に対して傾斜させてもよいことは言うまでもない。そのためには、たとえば図１から図３の作製方法に関しては、エネルギビームをＤＬＣ膜面に対して斜め方向に入射させればよい。また、図４の作製方法に関しても、紫外光２５ｃをＤＬＣ膜面に対して斜め方向に入射させて、０次回折光と＋１次回折光または−１次回折光との干渉光による露光を利用すればよい。ただし、０次回折光と＋１次回折光または−１次回折光との干渉光は、位相格子マスク２４ｃの凹凸周期と同じ周期で現れる。したがって、ＤＬＣ膜中の所望の高屈折率領域２２ｂの周期に比べて同じ周期の凹凸で形成された位相格子マスク２４ｃを用いなければならない。
【００６４】
図５の模式的な断面図は、高屈折率領域と低屈折率領域との間の境界領域が膜厚方向に対して傾斜していることが好ましい場合の一例を示している。すなわち、ガラス基板２１上のＤＬＣホログラム膜２２においては、高屈折率領域と低屈折率領域との間の境界領域２２ｃが膜厚方向に対して傾斜させられている。この場合、たとえば入射光Ｌ１はＤＬＣ膜２２内に入射するときに屈折して光Ｌ２になり、高屈折率領域と低屈折率領域との間の境界領域２２ｃで所定のブラッグ反射角θにおいて高い効率で回折された光Ｌ３となる。この回折光Ｌ３は、境界領域２２ｃがＤＬＣ膜の厚さ方向に対して傾斜させられているので、ＤＬＣ膜面に対して直交する方向に放射させることが可能である。すなわち、回折光Ｌ３は、たとえば液晶パネルの表面に対して直行するように効率よく入射さられ得る。
【００６５】
図６と図７のグラフは、屈折率変調型ホログラム膜における屈折率変化Δｎが回折効率に及ぼす影響に関する計算機シミュレーション結果を例示している。これらのグラフの各々において、横軸は光の波長（μｍ）を表し、縦軸は回折効率を表している。そして、黒丸印で表された曲線はｓ偏光に関する回折効率を表し、黒三角印で表された曲線はｐ偏光に関する回折効率を表している。
【００６６】
なお、フォトポリマ膜を用いた屈折率変調型ホログラム膜に関する図６においては、Δｎが０．０４、膜厚が６．６μｍ、低屈折率領域の幅に対する高屈折率領域の幅の比率であるデューティ比が０．４６、光入射角が３０度、そして高屈折率領域と低屈折率領域の周期が３６７ｎｍに設定された。他方、ＤＬＣ膜を用いた屈折率変調型ホログラム膜に関する図７においては、Δｎが０．５、膜厚が２．１μｍ、低屈折率領域の幅に対する高屈折率領域の幅の比率であるデューティ比が０．５、光入射角が５０度、そして高屈折率領域と低屈折率領域の周期が３２６ｎｍに設定された。ここで、フォトポリマ膜に比べてＤＬＣ膜が１／３以下の厚さに設定されているのは、Δｎが大きい場合には膜厚が小さくても十分な回折効率が得られるからである。
【００６７】
図６から分かるように、フォトポリマ膜によるホログラム膜では、最大でも７０％の回折効率を得ることが容易ではなく、しかも同一の入射角において良好な回折効率が得られる波長範囲が非常に狭い。他方、図７から分かるように、ＤＬＣ膜によるホログラム膜では、７０％以上の回折効率を得ることが容易であり、しかも同一の入射角において良好な回折効率が得られる波長範囲が非常に広い。そして、ＤＬＣ膜によるホログラム膜では、たとえば青色光領域内の波長４７０ｎｍから赤色光領域内の波長６３０ｎｍに至るまでの波長領域において、入射光に関する回折効率の変動を４０％以下にすることが容易であり、３０％以下にすることもできる。このことは、Ｂ光、Ｇ光、およびＲ光を同一の入射角で照射した場合に、フォトポリマ膜によるホログラム膜ではそれらの３色光を同等な効率で回折させ得ないのに対して、ＤＬＣ膜によるホログラム膜では３色光をほぼ同等な効率で回折させ得ることを意味している。
【００６８】
ところで、図９や図１４に示されているような反射型カラー液晶プロジェクタでは、主にｓ偏光とｐ偏光のいずれかがホログラム膜に入射させられ、その回折光が液晶パネルに照射される。そして、液晶パネルで反射されてｐ偏光またはｓ偏光に変換された光がホログラム膜を透過してスクリーン上に投影される。すなわち、ホログラム膜は、ｓ偏光とｐ偏光のいずれか一方を高効率で回折しかつ他方を回折せずに透過させることが好ましい。そして、反射型カラー液晶プロジェクタに用いられるホログラム膜においては、ｓ偏光とｐ偏光とに関して一般に３０％以上の回折効率差を生じることが望まれる。
【００６９】
図７から理解されるように、ＤＬＣ膜によるホログラム膜では、たとえば青色光領域内の波長４７０ｎｍから赤色光領域内の波長６３０ｎｍに至るまでの波長領域において、ｓ偏光にとｐ偏光と関する回折効率差を３０％以上にすることが容易であり、５０％以上にすることもできる。このことは、Ｂ光、Ｇ光、およびＲ光を同一の入射角で照射した場合でも、ＤＬＣ膜によるホログラム膜では、それらの３色光を互いに同等かつ十分な明るさでスクリーン上に投影させ得ることを意味している。
【００７０】
なお、図６と図７ではｐ偏光よりもｓ偏光に対して高い回折効率を有するホログラム膜が例示されたが、逆にｓ偏光よりもｐ偏光に対して高い回折効率を有するホログラム膜をも設計し得ることは言うまでもない。もちろん、ｓ偏光よりもｐ偏光に対して高い回折効率を有するホログラム膜が反射型カラー液晶プロジェクタに用いられる場合には、入射光として主にｐ偏光が入射させられることになる。
【００７１】
図８の模式的断面図は、図１４に類似しているが、本発明によるカラー液晶プロジェクタの一例を示している。図１４の場合に比べて、図８のカラー液晶プロジェクタでは、フォトポリマ膜によるホログラム膜８４がＤＬＣ膜によるホログラム膜８４ａに変更されるとともに、白色光源８１とダイクロイックミラー８２が青色発光素子９１Ｂ、緑色発光素子９１Ｇ、および赤色発光素子９１Ｒに変更されていることのみにおいて異なっている。それらの３原色光の各々を発光する素子として、発光ダイオード（ＬＥＤ）または半導体レーザ（ＬＤ）を好ましく用いることができる。この場合、各色は、それぞれの波長に応じた回折角で分光される。
【００７２】
半導体発光素子は、白色光からダイクロイックミラーによって分光された３原色光に比べて、純度の高い３原色光を放射することができる。そして、それらの３原色光の波長において最も高い回折効率が得られる個別の角度でホログラム膜８４ａへ各色光を入射させるように、それらの半導体発光素子を配置することが可能である。したがって、図８のカラー液晶プロジェクタでは、高い色純度で演色性の優れた明るいフルカラー投射映像を得ることが可能になる。
【００７３】
なお、以上の説明において図８、図９、および図１４において反射型カラー液晶プロジェクタが例示されたが、本発明によるＤＬＣホログラム膜は透過型カラー液晶プロジェクタにも適用し得ることは言うまでもない。例えば、図９の反射型カラー液晶プロジェクタと透過型カラー液晶プロジェクタとの間の部分的相違を説明すれば、まず、反射型電極層４を透明電極層で置き換えることによって透過型に変更されうることが理解されよう。また、その場合にはホログラム膜を介して投影光を取り出す必要がないので、光源からの光はそのホログラム膜の真後ろから照射することもできる。その場合には、図１０に示された回折格子パターン中の一つのマイクロレンズ領域１３に対応するＤＬＣホログラム膜中の屈折率変調領域内において、中央部に比べて両側部における高屈折率領域の幅と間隔を小さくすればよい。さらに、本発明によるＤＬＣホログラム膜は、プロジェクタ型でなくて図１１に示されているような通常のカラー液晶表示装置にも好ましく適用し得ることも言うまでもない。また、本発明を適用し得るカラー液晶プロジェクタまたはカラー液晶表示装置用の光源としては、メタルハライドランプ、超高圧水銀ランプ、冷陰極線管、キセノンランプ、発光ダイオード、半導体レーザ、Ａｒレーザ、Ｈｅ−Ｎｅレーザ、およびＹＡＧ(イットリウム・アルミニュウム・ガーネット）レーザなどを好ましく用いることができる。
【産業上の利用可能性】
【００７４】
以上のように、本発明によれば、光の利用効率を高めることができかつ耐熱性に優れたホログラムカラーフィルタを提供することができ、ひいては高輝度で色バランスも改善されたカラー液晶表示装置を提供することが可能となる。
【図面の簡単な説明】
【００７５】
【図１】本発明の一実施形態によるＤＬＣホログラム膜の作製方法を図解する模式的断面図である。
【図２】本発明の他の実施形態によるＤＬＣホログラム膜の作製方法を図解する模式的断面図である。
【図３】本発明のさらに他の実施形態によるＤＬＣホログラム膜の作製方法を図解する模式的断面図である。
【図４】本発明のさらに他の実施形態によるＤＬＣホログラム膜の作製方法を図解する模式的断面図である。
【図５】高屈折率領域と低屈折率領域との境界がＤＬＣ膜の厚さ方向に関して傾斜させられているホログラムカラーフィルタにおけるブラッグ反射による回折の一例を示す模式的断面図である。
【図６】Δｎ＝０．０４の屈折率変化を含む屈折率変調型回折格子における回折効率の波長依存性と偏光依存性を示すグラフである。
【図７】Δｎ＝０．５の屈折率変化を含む屈折率変調型回折格子における回折効率の波長依存性と偏光依存性を示すグラフである。
【図８】本発明によるカラー液晶プロジェクタの一例を図解する模式的断面図である。
【図９】先行技術による単一パネル型カラー液晶プロジェクタにおける光学的基本原理を図解する模式的断面図である。
【図１０】波長分離機能とマイクロレンズ機能とを併有する回折格子の一例を示す模式的平面図である。
【図１１】先行技術によるカラー液晶表示装置を示す模式的断面図である。
【図１２】先行技術によるホログラムカラーフィルタを図解する模式的断面図である。
【図１３】図１２のホログラムカラーフィルタにおける回折効率の波長依存性を模式的に示すグラフである。
【図１４】先行技術によるカラー液晶プロジェクタを図解する模式的断面図である。
【符号の説明】
【００７６】
１  ガラス基板、２  ホログラム膜、３  液晶層、４  反射型電極層、１１  ガラス基板、１２  Ｃｒ膜の回折格子、１３  一つのマイクロレンズ領域、２１  シリカガラス基板、２２  ＤＬＣ膜、２２ａ  低屈折率領域、２２ｂ  高屈折率領域、２３ａ、２３ｂ  シリカガラス基板、２４ａ、２４ｂ  金マスク、２５ａ、２５ｂ  ＵＶ光、３４  金マスク、３５  Ｈｅイオンビーム、４０  液晶パネル、４１  液晶表示層、４２  ブラックマトリックス、５０  ホログラムカラーフィルタ、５１  ホログラム板、５２  マイクロレンズ、６０  バックライト、６１  赤色光、６２  緑色光、６３  青色光、７１  第１のホログラム膜、７２  第２のホログラム膜、ａ  緑色光に対して最大回折効率を有するホログラム膜、ｂ  赤色光に対して最大回折効率を有するホログラム膜、ｃ  青色光に対して最大回折効率を有するホログラム膜、ｄ  赤色光と青色光に対して回折効率のピークを有するホログラムカラーフィルタ、８１  白色光源、８２  ダイクロイックミラー、８４、８４ａ  ホログラムレンズ層、８５  薄板ガラス層、８６  透明電極、８７  液晶層、８８  画素電極、８９  アクティブマトリックス駆動回路、９０  投射レンズ、９１Ｂ  青色発光素子、９１Ｇ  緑色発光素子、９１Ｒ  赤色発光素子。
【図１】
0004605153.tif 000002
【図２】
0004605153.tif 000003
【図３】
0004605153.tif 000004
【図４】
0004605153.tif 000005
【図５】
0004605153.tif 000006
【図６】
0004605153.tif 000007
【図７】
0004605153.tif 000008
【図８】
0004605153.tif 000009
【図９】
0004605153.tif 000010
【図１０】
0004605153.tif 000011
【図１１】
0004605153.tif 000012
【図１２】
0004605153.tif 000013
【図１３】
0004605153.tif 000014
【図１４】
0004605153.tif 000015